(57)【要約】【課題】厳しい環境下でも十分な強度を発揮し得る接着部材、特に強固に接着したアルミニウム合金とＣＦＲＰとの複合材料の製造に有用なプライマー組成物を提供することを目的とする。【解決手段】メチルトリメトキシシランとフェニルトリメトキシシランとグリシドキシアルキルトリアルコキシシラン化合物からなる加水分解縮合体（Ａ）１００重量部に対し、水（Ｂ）０．５〜２０重量部、および、親水性有機溶剤（Ｃ）１〜２００重量部を配合して成り、アルミニウム合金表面に対する接触角が５０度以下であるプライマー組成物を提供する。【選択図】なし【特許請求の範囲】
【請求項１】
メチルトリメトキシシランとフェニルトリメトキシシランとグリシドキシアルキルトリアルコキシシラン化合物からなる加水分解縮合体（Ａ）と、水（Ｂ）と、を配合し、アルミニウム合金表面に対する接触角が５０度以下であるアルミニウム合金用プライマー組成物。
【請求項２】
グリシドキシアルキルトリアルコキシシラン化合物が３−グリシドキシプロピルトリメトキシシラン、３−グリシドキシプロピルトリエトキシシラン、グリシドキシエチルトリメトキシシラン、グリシドキシエチルトリエトキシシランから選択される請求項１記載のアルミニウム合金用プライマー組成物。
【請求項３】
前記加水分解縮合体（Ａ）１００重量部に対し、前記水（Ｂ）０．５〜２０重量部、および、親水性有機溶剤（Ｃ）１〜２００重量部を配合して成る請求項１または２記載のアルミニウム合金用プライマー組成物。
【請求項４】
請求項１から３のいずれか１項に記載のプライマー組成物を介して、前記アルミニウム合金と炭素繊維強化プラスチックとが複合された接着部材であって、塩水処理前後の前記アルミニウム合金と炭素繊維強化プラスチックとの接着強度の比が９０％以上である接着部材。
【請求項５】
塩水処理後の前記接着強度が１５ＭＰａ以上である請求項４記載の接着部材。
【発明の詳細な説明】
【技術分野】
【０００１】
本発明はプライマー組成物に関するものであり、特にアルミニウム合金と炭素繊維で強化されたプラスチック（ＣＦＲＰ）を接着する際に、接着剤とアルミニウム合金との間に塗布されるプライマーに関するものである。
【０００２】
アルミニウム合金とＣＦＲＰから形成される複合材料は軽量で強度が高いことから構造材として広く利用が進んでいるが、アルミニウムと炭素繊維の電気的性質の違いから水中や塩水のような導電性液体に浸漬した場合、アルミニウムが電気腐食され、接着面が破壊されることがあった。本発明はこの電気腐食を押さえ、良好な接着性、構造材としての強度を過酷な使用環境下でも長期にわたり維持できるプライマー組成物に関するものである。
【背景技術】
【０００３】
アルミニウム合金は単独で、またはアルマイト加工された後、電着塗装などを施して、建築、自動車等に広く用いられている。しかしながら、単独では強度がやや不足であり、構造材料としてより高い強度が必要な場合にはＣＦＲＰを接着した複合材料として用いられている。
【０００４】
アルミニウム合金とＣＦＲＰとの接着は、複合材料としての強度を発揮するためにきわめて重要な作業、工程である。接着工程は常温あるいは加熱で実施され、接着剤としてユリア樹脂系接着剤、メラミン樹脂系接着剤、フェノール樹脂系接着剤、α−オレフィン樹脂接着剤、エポキシ樹脂系接着剤、ホットメルト接着剤、ポリウレタン系接着剤、クロロプレンゴム系接着剤、ニトリルゴム系接着剤、ＳＢＲ系接着剤、エチレン共重合樹脂接着剤（以上、１３３９８の化学商品、化学工業日報社（１９９８年）参照）等がある。特にエポキシ樹脂系接着剤は硬化が速く、接着強度が高く、溶剤を含まず、硬化後の収縮も少ないことから、多用されている（例えば、特許文献１）。また、エポキシ樹脂系接着剤ではポリアミン化合物を硬化剤として硬化させることも良く知られていることであり、作業性、硬化性、接着性がよいとされている。
【０００５】
しかしながら、仮にこの優れたエポキシ樹脂系接着剤をアルミニウム合金とＣＦＲＰの接着に適用した場合にも、初期接着強度は高く良好であるが、接着された複合材を水に浸漬した場合、あるいは、塩水に浸漬した場合、アルミニウム合金とＣＦＲＰとの電気的性質の差異から、アルミニウム合金が電気腐食され接着面が破壊されるという現象が起こる（例えば、特許文献２）。すなわち、このことは、このような複合材料が種々変化する自然環境下では使用に耐え難いことを意味している。
【先行技術文献】
【特許文献】
【０００６】
【特許文献１】特開２００９−２５５４２９号公報
【特許文献２】特開２０１１−０７３１９１号公報
【発明の概要】
【発明が解決しようとする課題】
【０００７】
本発明の目的は、上記従来技術の問題点を解決し、厳しい環境下でも十分な強度を発揮し得るアルミニウム合金用プライマー組成物、および接着部材を提供することにあり、より具体的には強固に接着したアルミニウム合金とＣＦＲＰとの複合材料を製造するために有用なアルミニウム合金用プライマー組成物、および接着部材を提供することにある。
【課題を解決するための手段】
【０００８】
すなわち、本発明のアルミニウム合金用プライマー組成物は、メチルトリメトキシシランとフェニルトリメトキシシランとグリシドキシアルキルトリアルコキシシラン化合物から成る加水分解縮合体（Ａ）と、水（Ｂ）とを配合し、アルミニウム合金表面に対する接触角が５０度以下であることを特徴とする。
【０００９】
また、本発明のアルミニウム合金用プライマー組成物は、さらに、グリシドキシアルキルトリアルコキシシラン化合物が３−グリシドキシプロピルトリメトキシシラン、３−グリシドキシプロピルトリエトキシシラン、グリシドキシエチルトリメトキシシラン、グリシドキシエチルトリエトキシシランから選択されることを特徴とする。
【００１０】
また、本発明のアルミニウム合金用プライマー組成物は、さらに、前記加水分解縮合体（Ａ）１００重量部に対し、前記水（Ｂ）０．５〜２０重量部、および、親水性有機溶剤（Ｃ）１〜２００重量部を配合して成ることを特徴とする。
【００１１】
また、本発明の接着部材は、上述のプライマー組成物を介して、前記アルミニウム合金と炭素繊維強化プラスチックとが複合された接着部材であって、塩水処理前後の前記アルミニウム合金と炭素繊維強化プラスチックとの接着強度の比が９０％以上であることを特徴とする。
【００１２】
また、本発明の接着部材は、さらに、塩水処理後の前記接着強度が１５ＭＰａ以上であることを特徴とする。
【発明の効果】
【００１３】
本発明のプライマーでアルミニウム合金を処理することにより、接着強度や環境試験において良好な性能を発揮する。
【発明を実施するための形態】
【００１４】
メチルトリメトキシシランとフェニルトリメトキシシランとグリシドキシアルキルトリアルコキシシラン化合物からなる加水分解縮合体（Ａ）を構成するグリシドキシアルキルトリアルコキシシラン化合物としては、３−グリシドキシプロピルトリメトキシシラン、３−グリシドキシプロピルトリエトキシシラン、３−グリシドキシプロピルトリイソプロポキシシラン、グリシドキシエチルトリメトキシシラン、グリシドキシエチルトリエトキシシラン等があげられる。反応性および材料の入手性の点から３−グリシドキシプロピルトリメトキシシランが好ましい。該加水分解縮合体（Ａ）は接着剤とアルミニウム合金との間に層を形成し、アルミニウム合金とＣＦＲＰとからなる複合材料の耐温水性、耐塩水性を大きく向上するのに寄与する。
該加水分解縮合体を構成するグリシドキシアルキルトリアルコキシシラン化合物の割合が２５〜５０モル％である時、より耐温水性、耐塩水性が向上するため好ましい。
【００１５】
水（Ｂ）は通常の飲料水、工業用水でよいが、２５℃における電導度が５００μｓ／ｃｍ以下のイオン交換水であるとき、耐温水性、耐塩水性、接着強度が向上する傾向にあり好ましい。すなわち、水中に含まれるイオン性不純物は、特にアニオンは、アルミニウム合金の腐食を促進するため避ける方が望ましい。上記電導度の下限は特にないが、通常は０. ０５μｓ／ｃｍ程度である。
【００１６】
水（Ｂ）はメチルトリメトキシシランとフェニルトリメトキシシランとグリシドキシアルキルトリアルコキシシラン化合物からなる加水分解縮合体（Ａ）１００重量部に対して０．５〜２０重量部配合される。０．５重量部未満の場合には、アルミニウム合金に対する濡れ性が不足し、均一に塗布することができない場合がある。２０重量部を超えて使用する場合にはアルミニウム合金と接着剤との間に水がいつまでも残存し、耐温水性、耐塩水性がむしろ悪化する傾向にある。水（Ｂ）は好ましくは１〜１０重量部使用する。このとき、接着性、耐塩水性が一段と優れるものとなる。
【００１７】
親水性有機溶剤（Ｃ）としては、メチルアルコール、エチルアルコール、イソプロピルアルコール、ｎ−ブチルアルコール等のアルコール類、エチレングリコールモノメチルエーテル、エチレングリコールモノエチルエーテル、エチレングリコールモノブチルエーテル、プロピレングリコールモノメチルエーテル、プロピレングリコールｎ−プロピルエーテル、ジプロピレングリコールモノプロピルエーテル等のグリコールエーテル類、アセトン、テトラヒドロフラン、メチルエチルケトン等、水と任意の割合で混合できるものを指す。該化合物はプライマー組成物の表面張力を下げ、アルミニウム合金に対する濡れ性を向上し、アルミニウム合金表面にプライマー層が均一に形成されるのを推進する。この観点から、さらに、界面活性剤（例えば、１３３９８の化学商品、１１９３ページ〜１２２０ページ、化学工業日報社（１９９８））の添加も推奨され、特に、プライマーの貯蔵安定性の点でノニオン系界面活性剤が好ましい。
【００１８】
親水性有機溶剤（Ｃ）はメチルトリメトキシシランとフェニルトリメトキシシランとグリシドキシアルキルトリアルコキシシラン化合物とからなる加水分解縮合体（Ａ）１００重量部に対して１〜２００重量部使用する。１重量部未満ではプライマーの表面張力を十分に下げることができず、アルミニウム合金への濡れ性が悪くなり接着力が低下する傾向にある。２００重量部を超えて使用する場合にはプライマー塗布時に排出溶剤量が多くなり、作業環境上好ましくない。また、プライマーを乾燥、硬化した後にも溶剤が残りやすく接着強度が低下する場合がある。
【００１９】
また、さらに、本発明においてはプライマーの硬化を促進するためにアルミニウム系触媒やスズ系触媒を用いることができる。該アルミニウム系触媒としては、例えば、アルミニウムトリスアセチルアセトネート、アルミニウムビスエチルアセトアセテート・モノアセチルアセトネート、エチルアセトアセテートアルミニウムジイソプロピレート、アルミニウムイソプロピレートビス（オレイルアセトアセテート）等が挙げられる。該スズ錫系触媒としては、例えば、ジブチルスズジアセテート、ビス（アセトキシジブチルスズ）オキサイド、ビス（ラウロキシジブチルスズ）オキサイド、ジブチルスズビスアセチルアセトナート、ジブチルスズビスマレイン酸モノブチルエステル、ジオクチルビスマレイン酸モノブチルエステル等が挙げられる。
上記触媒の使用量としては、上記加水分解縮合体（Ａ）の質量に対して、０．１ｐｐｍ〜１０％であることが好ましい。より好ましい上限値は５％である。
【００２０】
本発明のプライマー組成物はアルミニウム合金表面に対する接触角が５０度以下であることが必要である。接触角が５０度を超える場合には、プライマーをアルミニウム合金に塗布した際、ハジキが生じ均一な被膜を形成することができない場合がある。アルミニウム合金に対する接触角は４０度以下であることがより好ましく、３０度以下であることが更に好ましい。このとき接着強度、耐塩水性、耐温水性がより向上する。接触角の下限値は０度である。
プライマーのアルミニウム合金に対する接触角は接触角計（協和界面化学（株）製接触角計”ＦＡＣＥＣＡ−Ｄ型”）により、常法に従って測定する。
【００２１】
基材（例えばアルミニウム合金）の保護（塩水浸漬などでの接着破壊を防止する）のために、プライマー組成物は接着剤を塗布する前工程で使用されるのが好ましい。すなわち、基材表面（アルミニウム合金表面）にプライマー組成物を塗布した後、接着剤を塗布し、さらにＣＦＲＰ（炭素繊維強化プラスチック）等を接合することが望ましい。この時、接着剤がエポキシ樹脂系接着剤であることがより望ましく、接着強度、すなわち、複合材料の信頼性がなお一層向上する。基材（アルミニウム合金）と、基材の表面に塗布されるプライマー組成物と、プライマー組成物上に塗布される接着材と、プライマー組成物と接着材とを挟んで基材と複合し一体化されるＣＦＲＰ（炭素繊維強化プラスチック）とにより接着部材が構成される。従って、本発明のプライマー組成物は、上記のメチルトリメトキシシラン、フェニルトリメトキシシラン、グリシドキシアルキルトリアルコキシシラン化合物からなる加水分解縮合体（Ａ）を含有するエポキシ接着剤用のプライマー組成物を提供することにもなる。
【００２２】
接着部材の塩水浸漬後の接着強度は塩水浸漬前の８０％以上を保持することが必要である。これ未満になってしまうと、複合材の強度、信頼性が失われる。さらに、接着部材の塩水浸漬されたあとの接着強度は１５ＭＰａ以上であることが望ましい。１５ＭＰａ以下に低下してしまうと、複合材料の強度が維持されず、信頼性、安全性が失われる。上限は５０ＭＰａであってもよいが、通常は３０ＭＰａ程度である。
【００２３】
プライマー組成物はメチルトリメトキシシラン、フェニルトリメトキシシラン、グリシドキシアルキルトリアルコキシシラン化合物からなる加水分解縮合体（Ａ）、水（Ｂ）、親水性有機溶剤（Ｃ）を均一に混合できればどのような手段でも製造できる。すなわち、撹拌装置の付いた容器に上記加水分解縮合体（Ａ）、水（Ｂ）、親水性有機溶剤（Ｃ）を仕込み、均一になるまで撹拌、混合すればよい。
【００２４】
プライマー組成物には、必要であれば、これらのほかに二酸化チタン、カーボンブラック、炭酸カルシウム、酸化鉄、二酸化珪素等の顔料、トルエン、キシレン、酢酸エチル、酢酸ブチル、シクロヘキサノン、石油スピリット等の有機溶剤、染料、レベリング剤、顔料分散剤、紫外線吸収剤、光安定剤等の塗料添加剤、アルキド樹脂、ポリエステル樹脂、エポキシ樹脂、アクリル樹脂、ポリウレタン樹脂等の合成高分子化合物（塗料用として使用されるものがより好適である）（参照；１３３９８の化学商品、１２２３ページ〜１２４９ページ、化学工業日報社（１９９８））等の塗料、接着剤、インキに通常配合される種々原料、化合物を併用することもできる。また、接着剤の接着強度を向上させる意味でプライマーを接着剤に混合使用することも可能である。このとき、プライマーと接着剤との間に良好ななじみ性が生じ、接着強度、基材の保護機能が向上する。
【００２５】
さらに、容易に推察されるように、本発明のプライマー組成物はアルミニウム合金とＣＦＲＰ（炭素繊維強化プラスチック）とを接着材により接着する時に接着材の下地として使用されることで、機能、効果を発揮するばかりでなく、電気伝導性物品と電気伝導性物品、より適しているのは電気伝導性の異なる２種類以上の電気伝導性物品を接着、接合する際にも機能、効果をいかんなく発揮し、高い接着強度を発揮し、電気腐食による接着の破壊を防止する。
【００２６】
実施例
以下、実施例によって本発明をさらに具体的に説明するが、本発明はこれら実施例によって限定されるものではない。なお、特に明記しない限り、実施例における部および％は質量基準である。
【００２７】
製造例１  メチルトリメトキシシランの加水分解縮合体の製造
メチルトリメトキシシラン４０８部をイソプロピルアルコール４５０部に溶解した。ここに、メトキシシリル基のモル数と同じモル数となる水１６２部と酸触媒として塩酸１部とを添加して、４０℃で１時間攪拌し、さらに７５℃で１時間攪拌を行った後、濃縮してメチルトリメトキシシランの加水分解縮合体を得た。ＩＲによる分析で、メトキシシリル基に基づくＣ−Ｈの吸収は確認されなかった。
【００２８】
製造例２  フェニルトリメトキシシランの加水分解縮合体の製造
フェニルトリメトキシシラン５９５部をイソプロピルアルコール２００部とトルエン４００部の混合液に溶解した。ここに、メトキシシリル基のモル数と同じモル数となる水１６２部と酸触媒として塩酸１部とを添加して、４０℃で１時間攪拌し、さらに７５℃で１時間攪拌を行った後、濃縮してフェニルトリメトキシシランの加水分解縮合体を得た。ＩＲによる分析で、メトキシシリル基に基づくＣ−Ｈの吸収は確認されなかった。
【００２９】
製造例３  グリシドキシアルキルトリアルコキシシランの加水分解縮合体の製造
グリシドキシプロピルトリメトキシシラン４６０部をイソプロピルアルコール３９０部に溶解した。ここに、メトキシシリル基のモル数と同じモル数となる水１０５部と酸触媒として塩酸１部とを添加して、４０℃で１時間攪拌し、さらに７５℃で１時間攪拌を行った後、濃縮してグリシドキシプロピルトリメトキシシランの加水分解縮合体を得た。ＩＲによる分析で、メトキシシリル基に基づくＣ−Ｈの吸収は確認されなかった。
【００３０】
実施例１
メチルトリメトキシシラン４７．７部、フェニルトリメトキシシラン６９．４部、グリシドキシプロピルトリメトキシシラン７９．８部をイソプロピルアルコールとメチルイソブチルケトンとの２／１（質量比）混合物１５４部に溶解した。ここに、系内のメトキシシリル基のモル数と同じモル数となる水５６．７部と酸触媒として塩酸１部とを添加して、４０℃で２時間攪拌し、さらに８０℃で３時間攪拌を行った後、濃縮してポリシラノール組成物を得た。ＩＲによる分析で、メトキシシリル基に基づくＣ−Ｈの吸収は確認されなかった。Ｈ−ＮＭＲによる分析で、グリシドキシプロピルトリメトキシシラン由来のエポキシ基が残存していることを確認した。
【００３１】
得られたポリシラノール組成物１００部をテトラヒドロフランとエトキシエタノールとの１／４（質量比）混合物５０部に加えて溶解後、さらに水１０部を添加して、プライマーを製造した。このプライマーのアルミニウムに対する接触角は４０度であった。
【００３２】
実施例２
実施例１において、メチルトリメトキシシランの量を１４３．１部に、水の量を９４．５部に、および、塩酸の量を２部にそれぞれ変更すること以外は同様にして、ポリシラノール組成物を得た。ＩＲによる分析で、メトキシシリル基に基づくＣ−Ｈの吸収は確認されなかった。Ｈ−ＮＭＲによる分析で、グリシドキシプロピルトリメトキシシラン由来のエポキシ基が残存していることを確認した。
【００３３】
得られたポリシラノール組成物１００部をテトラヒドロフランとエトキシエタノールとの１／４（質量比）混合物５０部に加えて溶解後、さらに水１０部とアルミニウム系硬化触媒としてアルミニウムトリスアセチルアセトネート５部を添加してプライマーを製造した。このプライマーのアルミニウムに対する接触角は４０度であった。
【００３４】
実施例３
製造例１で得られたメチルトリメトキシシランの加水分解縮合体１９部、製造例２で得られたフェニルトリメトキシシランの加水分解縮合体３７部、製造例３で得られたグリシドキシプロピルトリメトキシシランの加水分解縮合体４７部を、テトラヒドロフランとエトキシエタノールとの１／４（質量比）混合物５０部に加えて溶解後、さらに水１０部とアルミニウム系硬化触媒としてアルミニウムトリスアセチルアセトネート５部を添加して、プライマーを製造した。このプライマーのアルミニウムに対する接触角は４０度であった。
【００３５】
比較例１
製造例１で得られたメチルトリメトキシシランの加水分解縮合体１００部をテトラヒドロフランとエトキシエタノールとの１／４（質量比）混合物５０部に加えて溶解後、さらに水１０部とアルミニウム系硬化触媒としてアルミニウムトリスアセチルアセトネート５部を添加して、比較用のプライマーを製造した。このプライマーのアルミニウムに対する接触角は４０度であった。
【００３６】
比較例２
製造例２で得られたフェニルトリメトキシシランの加水分解縮合体１００部をテトラヒドロフランとエトキシエタノールとの１／４（質量比）混合物５０部に加えて溶解後、さらに水１０部とアルミニウム系硬化触媒としてアルミニウムトリスアセチルアセトネート５部を添加して、比較用のプライマーを製造した。このプライマーのアルミニウムに対する接触角は４０度であった。
【００３７】
比較例３
製造例１で得られたメチルトリメトキシシランの加水分解縮合体３４部と製造例２で得られたフェニルトリメトキシシランの加水分解縮合体６６部をテトラヒドロフランとエトキシエタノールとの１／４（質量比）混合物５０部に加えて溶解後、さらに水１０部を添加して、比較用のプライマーを製造した。このプライマーのアルミニウムに対する接触角は４０度であった。
【００３８】
比較例４
製造例１で得られたメチルトリメトキシシランの加水分解縮合体２９部と製造例３で得られたグリシドキシプロピルトリメトキシシランの加水分解縮合体７１部をテトラヒドロフランとエトキシエタノールとの１／４（質量比）混合物５０部に加えて溶解後、さらに水１０部とアルミニウム系硬化触媒としてアルミニウムトリスアセチルアセトネート５部を添加して、比較用のプライマーを製造した。このプライマーのアルミニウムに対する接触角は４０度であった。
以上のプライマーを使用し、試験を行った。試験項目、試験方法、結果の評価方法を次に示す。また、試験結果を表１に示す。
【００３９】
【表１】
2015081318.tif 000002
【００４０】
試験は、サンディング、トルエン脱脂した厚さ５ｍｍのアルミニウム板材（６０６３系（ＪＩＳ））の片面に実施例１〜３で得られたプライマーおよび比較例１〜４で得られた比較用のプライマーを皮膜厚が５μｍ以下になるよう塗布、１５０℃で２時間加熱乾燥を行加熱乾燥を行った後、エポキシ樹脂接着剤（「ケミットエポキシＴＳＡ２２００」（東レ（株）の製品））を厚さが３０〜５０μｍになるよう塗布し、その上に引張強度３．５ＧＰａ、弾性率２３０ＧＰａの炭素繊維を強化繊維とするエポキシ樹脂マトリックスＣＦＲＰ（炭素繊維の体積含有率６０％、厚さ１．５ｍｍ）を接合し、室温で４８時間接着剤の硬化を行い、得た試験片を使用し行った。接着強度：ＪＩＳ Ｋ−６８５０に準拠し測定、評価する。接着強度が１５ＭＰａ以上を合格とする。
【００４１】
耐水性：試験片を電導度が１．０μｓ／ｃｍのイオン交換水（４０℃）に２４０時間浸漬し、試験前後の接着強度を測定した。試験後の接着強度の保持率が９０％以上で、接着強度が１５ＭＰａ以上ものを合格とする。
【００４２】
耐塩水性：試験片を５％塩水（２５℃）に２４０時間浸漬し、試験前後の接着強度を測定した。試験後の接着強度の保持率が９０％以上で、接着強度が１５ＭＰａ以上ものを合格とする。
【００４３】
耐水性塗料性：試験片を水性塗料（例えば、水７０％程度、有機溶剤２０％程度、残りは顔料等）（４５℃）に２４０時間浸漬し、試験前後の接着強度を測定した。試験後の接着強度の保持率が９０％以上で、接着強度が１５ＭＰａ以上ものを合格とする。
【００４４】
本発明の実施例のプライマーを用いたアルミニウム合金とＣＦＲＰの接合材料では、耐水性、耐塩水性、耐水性塗料性も良好であった。
これに対して、比較用プライマーを用いた接合材料では、それぞれ問題点を有していた。すなわち、グリシドキシアルキルトリアルコキシシランを用いない比較例１、２、３では、得られた接合材料の初期の接合強度の低下がみられたばかりでなく、耐水性、耐塩水性、耐水性塗料性も著しく低下した。また、メチルトリメトキシシランとグリシドキシプロピルトリメトキシシランの各加水分解縮合体の混合物を成分とする比較例４では、実施例１、２、３と比較して、耐水性塗料性での低下がみられた。
【００４５】
本発明のプライマーでアルミニウム合金を処理することにより、初期の接着強度はもちろん、環境試験（耐水性、耐塩水性、耐水性塗料性）でも良好な性能を発揮する。すなわち、本発明のプライマーを使用することにより、従来の建築や自動車等の分野だけでなく、水性塗料に関わるディスプレイ材料や塗装及び印刷装置材料分野等で好適に用いることができる実用性に優れたアルミニウム／ＣＦＲＰ複合材料が得られる。